(57)【要約】      （修正有）【課題】優れた伸縮性と復元力を維持しながらも水硬化性樹脂の遮断性が優れた整形外科用副木を提供する。【解決手段】ダブルラッセル編機を用いて製織された伸縮織物に水硬化性樹脂が塗布された中間層素材３；及び中間層素材の上部及び下部の表面に形成され、横及び縦方向に伸縮性を有する不織布及び水硬化性樹脂の遮断膜よりなり、水硬化性樹脂の遮断膜が中間層素材３と前記伸縮性を有する不織布との間に形成上下部表皮層１、２からなる。伸縮織物は、対称に構成されたダブルラッセル編機で６本の整経ビームからなり、外側の整経ビームの第１、と第６のビームは太デニアのポリエステル糸、内側の整経ビームの第２、第５のビームは細デニアのポリエステル糸、及び中央部の整経ビームの第３、第４のビームはゴム糸で製織されたのであって、織物の厚さは２〜８ｍｍの範囲であり、横方向の伸長率は４０〜８０％で、縦方向の伸長率は３０〜６０％である構成とする。【選択図】図４
2012170819.tif 000002
【特許請求の範囲】
【請求項１】
ダブルラッセル編機を用いて製織された伸縮織物に水硬化性樹脂が塗布された中間層素材（３）；及び
該中間層素材の上部及び下部の表面に形成され、横方向だけでなく縦方向にも伸縮性を有する不織布及び水硬化性樹脂の遮断膜よりなり、前記水硬化性樹脂の遮断膜が前記中間層素材（３）と前記伸縮性を有する不織布との間に形成されることを特徴とする上下部表皮層（１、２）；
からなる、整形外科用副木。
【請求項２】
前記伸縮織物は、対称に構成されたダブルラッセル編機で６本の整経ビームからなり、外側の整経ビームの第１のビームと第６のビームは太デニアのポリエステル糸、その内側の整経ビームの第２のビームと第５のビームは細デニアのポリエステル糸、及び中央部の整経ビームの第３のビームと第４のビームはゴム糸（または‘カバー糸’ともいう）で製織されたのであって、織物の厚さは２〜８ｍｍの範囲であり、横方向の伸長率は４０〜８０％で、縦方向の伸長率は３０〜６０％であることを特徴とする、請求項１に記載の整形外科用副木。
【請求項３】
前記ゴム糸は、天然ゴム糸、合成ゴム糸、またはスパンデックスであることを特徴とする、請求項２に記載の整形外科用副木。
【請求項４】
前記第１のビームと第６のビームの太デニアは５００ないし１０００デニアであり、第２のビームと第５のビームの細デニアは１００ないし５００デニアであり、前記ゴム糸は１００ないし３００デニアの繊度を有することを特徴とする、請求項２に記載の整形外科用副木。
【請求項５】
前記第１のビームと第６のビームは１００ないし５００デニアの細デニア糸であり、第２のビームと第５のビームは５００ないし１０００デニアの太デニア糸であり、前記ゴム糸は１００ないし３００デニアの繊度を有することを特徴とする、請求項２に記載の整形外科用副木。
【請求項６】
前記第１のビーム、第６のビーム、第２のビーム、及び第５のビームは、すべて１００ないし５００デニアの細デニア糸または５００ないし１０００デニアの太デニア糸であり、前記ゴム糸は１００ないし３００デニアの繊度を有することを特徴とする、請求項２に記載の整形外科用副木。
【請求項７】
前記伸縮性を有する不織布は、ポリプロピレンまたはポリエステルが主原料であってナイロンや綿が追加されることができ、これらをニードルパンチング、スパンボンド、スパンレースなどの方法で製造した不織布に、天然ゴム糸、合成ゴム糸、またはスパンデックスカバー糸を接着して製造されることを特徴とする、請求項１に記載の整形外科用副木。
【請求項８】
前記伸縮性を有する不織布は、天然ゴム糸、合成ゴム糸、またはスパンデックスカバー糸を不織布の中間に挿入して製造されることを特徴とする、請求項１に記載の整形外科用副木。
【請求項９】
前記水硬化性樹脂の遮断膜が、施術の際に易く破れる紙材質または易く伸びる合成樹脂フィルムを含むことを特徴とする、請求項１に記載の整形外科用副木。
【請求項１０】
前記合成樹脂フィルムは、ポリエチレンフィルム、ポリプロピレンフィルム、ポリエチレンテレフタレートフィルム、熱可塑性ポリウレタンフィルムまたはレーヨンフィルムであり、厚さが２０μｍ以下であることを特徴とする、請求項９に記載の整形外科用副木。
【請求項１１】
ポリプロピレンまたはポリエステルが主原料であってナイロンや綿が追加されることができ、これらをニードルパンチング、スパンボンド、スパンレースなどの方法で製造した不織布に天然ゴム糸、合成ゴム糸、またはスパンデックスカバー糸を接着して製造される、伸縮性を有する不織布を上下で横方向、縦方向またはこれらすべての方向に伸ばして；及び
前記上下に伸ばした伸縮性を有する不織布の間にダブルラッセル編機を用いて製織された伸縮織物に水硬化性樹脂が塗布された中間層素材（３）を通過させてボンディング接合させる；
段階を含むことを特徴とする、整形外科用副木の製造方法。
【請求項１２】
ダブルラッセル編機で６本の整経ビームからなり、外側の整経ビームの第１のビームと第６のビームは太デニアのポリエステル糸、その内側の整経ビームの第２のビームと第５のビームは細デニアのポリエステル糸、及び中央部の整経ビームの第３のビームと第４のビームはゴム糸（または‘カバー糸’ともいう）で製織されたのであって、織物の厚さは２〜８ｍｍの範囲であり、横方向の伸長率は４０〜８０％で、縦方向の伸長率は３０〜６０％であることを特徴とする、整形外科用副木の中間層素材用伸縮織物。
【請求項１３】
ダブルラッセル編機を用いて製織された伸縮織物に水硬化性樹脂が塗布された中間層素材（３）；及び
該中間層素材の上部及び下部の表面に接着される、施術時に易く破れる紙材質や易く伸びる合成樹脂フィルムよりなる上下部表皮層（１、２）；
からなることを特徴とする、整形外科用副木。
【請求項１４】
前記伸縮織物は、対称に構成されたダブルラッセル編機で６本の整経ビームからなり、外側の整経ビームの第１のビームと第６のビームは太デニアのポリエステル糸、その内側の整経ビームの第２のビームと第５のビームは細デニアのポリエステル糸、及び中央部の整経ビームの第３のビームと第４のビームはゴム糸（または‘カバー糸’ともいう）で製織されたのであって、織物の厚さは２〜８ｍｍの範囲であり、横方向の伸長率は４０〜８０％で、縦方向の伸長率は３０〜６０％であることを特徴とする、請求項１３に記載の整形外科用副木。
【請求項１５】
前記ゴム糸は、天然ゴム糸、合成ゴム糸、またはスパンデックスであることを特徴とする、請求項１４に記載の整形外科用副木。
【請求項１６】
前記第１のビームと第６のビームの太デニアは５００ないし１０００デニアであり、第２のビームと第５のビームの細デニアは１００ないし５００デニアであり、前記ゴム糸は１００ないし３００デニアの繊度を有することを特徴とする、請求項１４に記載の整形外科用副木。
【請求項１７】
前記第１のビームと第６のビームは１００ないし５００デニアの細デニア糸であり、第２のビームと第５のビームは５００ないし１０００デニアの太デニア糸であり、前記ゴム糸は１００ないし３００デニアの繊度を有することを特徴とする、請求項１４に記載の整形外科用副木。
【請求項１８】
前記第１のビーム、第６のビーム、第２のビーム、及び第５のビームがすべて５００ないし１０００デニアの太デニア糸または１００ないし５００デニアの細デニア糸であり、前記ゴム糸は１００ないし３００デニアの繊度を有することを特徴とする、請求項１４に記載の整形外科用副木。
【請求項１９】
前記紙材質は、前記中間層素材（３）に塗布/含浸された水硬化性樹脂の流出及び水の流入を遮断することができながらも施術時に易く破れることを特徴とする、請求項１３に記載の整形外科用副木。
【請求項２０】
前記合成樹脂フィルムは、ポリエチレンフィルム、ポリプロピレンフィルム、ポリエチレンテレフタレートフィルム、熱可塑性ポリウレタンフィルムまたはレーヨンフィルムであり、厚さが２０μｍ以下であることを特徴とする、請求項１３に記載の整形外科用副木。
【発明の詳細な説明】
【技術分野】
【０００１】
本発明は、骨折患者の骨折部位に用いられる整形外科用副木（またはスプリント（ｓｐｌｉｎｔ））に関する。より具体的に、本発明は、ひじやひざなどのような関節部位に適用する場合、折れ部に折り目が形成されなく、関節部位の曲面に沿って身体部位の形状とほとんど一致する形状に形成されることのできる、伸縮性と復元力に優れた副木に関する。
【背景技術】
【０００２】
スプリントは、今まで骨折患者などに用いられてきた代表的な整形外科用副木である。スプリントは、骨折部位にギブスをする前に、骨折部位の腫れと熱を散らし、骨折部位を一定の状態に保持するために用いられる整形外科用医療用品である。
【０００３】
スプリントは、水硬化性樹脂が塗布された織物形態の中間層素材を、その上部面と下部面でそれぞれ上部表皮層と下部表皮層に密封されるように接着させて製造する。スプリントは、骨折部位に施術しようとする場合、包装紙を分離除去して、水に浸した後、骨折部位に適用して骨折部位の形状に沿って硬化されるようにする。
【０００４】
水硬化性樹脂は水と結合すると硬化されて堅固に固まるため、スプリントは水分が浸透できないように防湿包装をしなければならない。
スプリントの品質は２つの要因により左右されるが、一つは、伸縮性と復元力が優れて適用される骨折部位の身体の形状に沿って硬化されるべきであること、もう一つは、中間層素材に塗布された水硬化性樹脂が漏出されないべきであることである。
【０００５】
優れた伸縮性と復元力を有するスプリントを開発するために特許や実用新案も多数出願されている。また、スプリントは保存期間が３年であるため、この期間中に中間層素材に塗布された水硬化性樹脂が漏出されることを防止するために様々な技術が適用されてきた。
【０００６】
大韓民国実用新案登録出願第２００２−８６０９号には、チューブ状の伸縮糸編織物を用いて伸縮性を改善しようとしたスプリントを開示している。大韓民国実用新案登録出願第２００３−１９３５６号にも、中間層素材を編織物とし、その上部と下部にそれぞれ親水性パッドを用いて水硬化性樹脂が漏出されることを防止することのできるスプリントを開示している。また、大韓民国特許出願第２００７−５２２０６号には、伸縮性と復元力を向上させるため、中間層素材としてポリエステルＤＴＹ糸を用いてラッセル織機で製織された単層構造の経編織物を用いた整形外科用副木について開示している。
【０００７】
しかしながら、前記のような従来のスプリントは、伸縮性と復元力が優れる程度までには至らなくて、骨折部位に適用する場合、身体部位に密着するように硬化されなく、依然折り目が発生している。
【０００８】
それで、本発明者はダブルラッセル編機を用いて横方向と縦方向に伸縮性が優れた伸縮織物を開発して、それを中間層素材として用い、上部表皮層（上紙）と下部表皮層（下紙）として用いるために縦方向だけでなく縦方向にも伸縮性を有する不織布を開発して、結果的に伸縮性と復元力が優れながらも水硬化性樹脂の遮断性が優れたスプリントを開発することに至る。また、本発明者は、前記伸縮織物を中間層素材として用い、上部表皮層（上紙）と下部表皮層（下紙）として施術の際に易く破れる紙材質や易く伸びる合成樹脂フィルムを用いることにより、優れる伸縮性と復元力を維持しながらも水硬化性樹脂の遮断性が優れたスプリントを開発することに至る。
【発明の概要】
【発明が解決しようとする課題】
【０００９】
本発明の目的は、伸縮性と復元力が優れた整形外科用副木を提供することにある。
【００１０】
本発明の他の目的は、整形外科用副木を製造するための中間層素材（３）として横方向及び縦方向に伸縮性が優れ、ダブルラッセル編機を用いて製織した新たな伸縮織物を提供することにある。
【００１１】
本発明のさらに他の目的は、上部表皮層（上紙）（１）と下部表皮層（下紙）（２）として用いるために横方向だけでなく縦方向にも伸縮性を有する新たな不織布を提供することにある。
【００１２】
本発明のさらに他の目的は、中間層と伸縮性を有する不織布との間に中間層に塗布/含浸された水硬化性樹脂の遮断膜を形成することにより、優れた伸縮性と復元力を維持しながらも水硬化性樹脂の遮断性が優れたスプリントを提供することにある。
【００１３】
本発明のさらに他の目的は、上部表皮層（上紙）（１）と下部表皮層（下紙）（２）として施術の際に易く破れる紙材質や易く伸びる合成樹脂フィルムを用いることにより、優れた伸縮性と復元力を維持しながらも水硬化性樹脂の遮断性が優れたスプリントを提供することにある。
【００１４】
本発明のさらに他の目的は、伸縮性、復元力及び水硬化性樹脂の遮断性が優れたスプリントの製造方法を提供することにある。
【００１５】
本発明の前記およびその他の目的は、下記で説明される本発明によりすべて達成することができる。
【課題を解決するための手段】
【００１６】
本発明に係る整形外科用副木は、ダブルラッセル編機を用いて製織された伸縮織物に、水硬化性樹脂が塗布された中間層素材（３）；及び該中間層素材の上部及び下部の表面に形成され、横方向だけでなく縦方向にも伸縮性を有する不織布及び水硬化性樹脂の遮断膜よりなり、前記水硬化性樹脂の遮断膜が前記中間層素材（３）と前記伸縮性を有する不織布との間に形成されることを特徴とする上下部表皮層（１、２）からなる。
【００１７】
前記伸縮織物は、対称に構成されたダブルラッセル編機で６本の整経ビーム（ｂｅａｍ）からなり、外側の整経ビームの第１のビームと第６のビームは太デニアのポリエステル糸、その内側の整経ビームの第２のビームと第５のビームは細デニアのポリエステル糸、及び中央部の整経ビームの第３のビームと第４のビームはゴム糸（または‘カバー糸’ともいう）で製織されたのであって、織物の厚さは２〜８ｍｍの範囲であり、横方向の伸長率は４０〜８０％、縦方向の伸長率は３０〜６０％であるのが好ましい。第１のビームと第６のビームで細デニア糸を用いて、第２のビームと第５のビームで太デニア糸を用いることもできる。また、要求される織物の強度を考慮して、第１のビーム、第６のビーム、第２のビーム、及び第５のビームをみんな太デニア糸または細デニア糸で用いることもできる。
【００１８】
前記ゴム糸としては、天然ゴム糸、合成ゴム糸、スパンデックスなどが使用可能であり、一例としてナイロン糸とカバー糸が５０％ずつ混合された２１０デニアのスパン糸が好ましい。
【００１９】
前記太デニアまたは細デニアのポリエステル糸の代わりに、ガラス繊維、アクリル糸、炭素繊維なども用いられることができる。前記太デニアは約５００ないし１０００デニア、細デニアは１００ないし５００デニア程度が好ましい。
【００２０】
前記伸縮性を有する不織布は、ポリプロピレンまたはポリエステルが主原料であってナイロンや綿が追加されることができ、これらをニードルパンチング、スパンボンド（ｓｐｕｎｂｏｎｄ）、スパンレース（ｓｐｕｎｌａｃｅ）などの方法で製造した不織布に、天然ゴム糸、合成ゴム糸、スパンデックスなどのカバー糸を接着して製造する。前記カバー糸を接着する代わりに、前記カバー糸を不織布の中間に挿入して不織布を製造することもできる。カバー糸を接着して製織された不織布はカバー糸が接着された面が中間層素材（３）と接着されるべきである。本発明の不織布は横方向だけでなく縦方向にも３０〜８０％の範囲の伸長率を有するのが好ましい。
【００２１】
本発明に係る水硬化性樹脂の遮断膜は、施術の際に易く破れる紙材質又は易く伸びる合成樹脂フィルムを含むことができる。
【００２２】
本発明のある具体例において、前記合成樹脂フィルムは、ポリエチレンフィルム、ポリプロピレンフィルム、ポリエチレンテレフタレートフィルム、熱可塑性ポリウレタンフィルム又はレーヨンフィルムであり、厚さが２０μｍ以下である。
【００２３】
本発明に係る整形外科用副木は、前記伸縮性を有する不織布を上下で横方向、縦方向またはこれらすべての方向に伸ばした後、その間に中間層素材（３）を通過させてボンディング接合させることにより、製造される。
【００２４】
本発明の他の具体例に係る整形外科用副木は、ダブルラッセル編機を用いて製織された伸縮織物に水硬化性樹脂が塗布された中間層素材（３）、及び該中間層素材の上部及び下部の表面に接着される、施術の際に易く破れる紙材質や易く伸びる合成樹脂フィルムよりなる上下部表皮層（１、２）からなることをその特徴とする。
【００２５】
以下、添付された図面を参考として本発明の具体的な内容を下記で詳細に説明する。
【発明の効果】
【００２６】
本発明は、整形外科用副木を製造するための中間層素材（３）として横方向及び縦方向に伸縮性が優れ、ダブルラッセル編機を用いて製織した新たな伸縮織物を提供し、副木の上部表皮層（上紙）（１）と下部表皮層（下紙）（２）として用いるために横方向だけでなく縦方向にも伸縮性を有する新たな不織布を提供し、中間層と伸縮性を有する不織布の間に中間層に塗布/含浸された水硬化性樹脂の遮断膜を提供して、結局、伸縮性と復元力が優れながらも水硬化性樹脂の遮断性が優れた整形外科用副木を提供する発明の効果を有する。
【図面の簡単な説明】
【００２７】
【図１】図１は、足部位に付着して硬化させた副木の一実施例を概略的に図示した斜視図である。
【図２】図２は、本発明に係る副木の内部層の構造を概略的に図示した部分分解斜視図である。
【図３】図３は、ダブルラッセル編機の中央部を基準として対称に構成された６本の整経ビームの位置を概略的に図示した図面である。
【図４】図４は、（Ａ）は伸縮性を有する不織布を伸ばした状態で、その間に伸ばされない状態の中間層素材（３）を互いにボンディング（ｂｏｎｄｉｎｇ）により接合する概略的な断面図であり、（Ｂ）はボンディング接合の後に伸縮性を有する不織布から伸長力を除去し、収縮して折り目が形成された状態の概略的な断面図である。
【図５】図５は、紙材質や合成樹脂フィルムからなる上下部表皮層（１、２）を伸ばされない状態の伸縮織物の中間層素材（３）の両表面にボンディング処理して接合する状態を図示する概略的な断面図である。
【発明を実施するための最良の形態】
【００２８】
本発明は、骨折患者の骨折部位に用いられる整形外科用副木に関するのであって、ひじやひざなどのような関節部位に適用する場合、折り部に折り目が形成されなく、関節部位の曲面に沿って身体部位の形状とほとんど一致する形状に形成されることができる伸縮性と復元力とが優れた副木に関する。
【００２９】
図１は、足部位に付着して硬化させた副木の一実施例を概略的に図示した斜視図であり、図２は本発明に係る副木の内部層の構造を概略的に図示した部分分解斜視図である。
【００３０】
図２に図示したように、スプリントは、上下部表皮層（１、２）の間に水硬化性樹脂が塗布された中間層素材（３）を接着させた構造からなる。上下部表皮層（１、２）は同一な素材であって、骨折部位、即ち皮膚に接触されるため、不織布のような柔らかい素材で製造される。そして、中間層素材（３）は、水硬化性樹脂が塗布され、骨折部位に施術した後に堅固に固まれるべきであるため、伸縮性がよく、所定の厚さを有するべきである。通常、中間層素材（３）は５〜８ｍｍ程度の厚さを有する不織布、多層のポリエステル織物、ガラス繊維などで製造されてきた。
【００３１】
本発明のスプリントは、中間層素材（３）は勿論、上下部表皮層（１、２）の素材を新たに開発したのである。
【００３２】
本発明に係る整形外科用副木は、ダブルラッセル編機を用いて製織された伸縮織物に水硬化性樹脂が塗布された中間層素材（３）；及び該中間層素材の上部及び下部の表面に形成され、横方向だけでなく縦方向にも伸縮性を有する不織布及び水硬化性樹脂の遮断膜からなり、前記水硬化性樹脂の遮断膜が前記中間層素材（３）と前記伸縮性を有する不織布との間に形成されることを特徴とする上下部表皮層（１、２）よりなる。
【００３３】
まず、中間層素材（３）に対して説明すると、次のようである。
【００３４】
本発明では、中間層素材として用いるためにダブルラッセル編機を用いて伸縮織物を製織した。この伸縮織物は６本の整経ビームが対称に構成されたダブルラッセル編機で製織する。図３は、ダブルラッセル編機の中央部を基準として対称に構成された６本の整経ビームの位置を概略的に図示した図面である。
【００３５】
図３を参考として説明すると、外側の整経ビームの第１のビームと第６のビームは太デニアのポリエステル糸、その内側の整経ビームの第２のビームと第５のビームは細デニアのポリエステル糸、及び中央部の整経ビームの第３のビームと第４のビームはゴム糸（または‘カバー糸’ともいう）で製織される。ラッセル編機やダブルラッセル編機は、本発明が属する技術分野で通常の知識を有する者により容易に理解されることができる。また、本発明における６本の整経ビームで製織する技術も当業者により容易に実施されることができる。
【００３６】
前記第１のビームと第６のビームの太デニアは約５００ないし１０００デニア、好ましくは約６００デニア、第２のビームと第５のビームの細デニアは約１００ないし５００デニア、好ましくは約３００デニア程度が用いられることができる。前記ゴム糸としては、天然ゴム糸、合成ゴム糸、スパンデックスなどが用いられることができ、繊度は１００ないし３００デニアが使用可能であり、一例として、ナイロン糸とカバー糸が５０％ずつ混合された２１０デニアのスパン糸が好ましい。第１のビームと第６のビームで細デニア糸を用い、第２のビームと第５のビームで太デニア糸を用いることもできる。また、要求される織物の強度を考慮して、第１のビーム、第６のビーム、第２のビーム、及び第５のビームをみんな太デニア糸または細デニア糸で用いることもできる。
【００３７】
前記のような条件下で製織された伸縮織物の厚さは２〜８ｍｍの範囲であり、横方向の伸長率は４０〜８０％、縦方向の伸長率は３０〜６０％の範囲であって、横方向及び縦方向に優れる伸縮性を有する。従って、骨折部位に施術するとき、望む患部の形状によって折り目やしわくちゃになる現象が生じなく、身体の曲面に沿って身体の部位と同一な形状に硬化されることができる。
【００３８】
前記中間層素材（３）には水硬化性樹脂が塗布される。前記水硬化性樹脂の例としてはポリウレタン樹脂などがあり、強度が補強されたポリウレタン樹脂もある。前記中間層素材に前記水硬化性樹脂を塗布する方法の例としては、液状の水硬化性樹脂に前記中間層素材を浸漬させる方法、液状の水硬化性樹脂を前記中間層素材の表面に反復的に塗布する方法などがあり、この塗布方法は本発明が属する技術分野で通常の知識を有する者により容易に実施されることができる。
【００３９】
次に、中間層素材（３）の上部及び下部の表面に形成されて横方向だけでなく縦方向にも伸縮性を有する不織布及び水硬化性樹脂の遮断膜からなる上下部表皮層（１、２）を見回すと、次のようである。
【００４０】
本発明で開発された不織布は、横方向だけでなく縦方向にも伸縮性を有する不織布であって、横方向又は縦方向に引っ張ったとき、３０〜８０％の範囲の伸長率を有するのが好ましい。
【００４１】
前記伸縮性を有する不織布は、ポリプロピレンまたはポリエステルが主原料であってナイロンや綿が追加されることができ、これらをニードルパンチング、スパンボンド（ｓｐｕｎｂｏｎｄ）、スパンレース（ｓｐｕｎｌａｃｅ）などの方法で製造した不織布に、天然ゴム糸、合成ゴム糸、スパンデックスなどのカバー糸を接着して製造する。前記不織布を製造する技術は本発明が属する技術分野で通常の知識を有する者により容易に実施されることができる。但し、不織布がカバー糸のいずれか１面のみに接着されている場合、カバー糸が中間層素材（３）側に形成されるべきである。これは、施術時に皮膚に接触する面を考慮したのである。前記カバー糸を接着する代わりに、前記カバー糸を不織布の中間に挿入して不織布を製造することもできる。この場合、前記伸縮性を有する不織布のいずれか１面も前記中間層素材（３）側に形成されることができ、整形外科用副木の製造過程において不織布がカバー糸のいずれか１面のみに接着されている場合に前記伸縮性を有する不織布がカバー糸側に巻かれる問題点を未然に防止することができる。
【００４２】
本発明に係る水硬化性樹脂の遮断膜は、前記中間層素材（３）と前記伸縮性を有する不織布との間に形成され、保管時には前記中間層素材（３）に塗布/含浸された水硬化性樹脂が整形外科用副木の外部に漏出されることを防止することができ、水が外部から前記中間層素材（３）の内部に流入されて中間層素材が施術の前に硬化されることを防止することができ、施術時には易く破壊されて整形外科用副木の伸縮性と復元力に影響を及ばないのが好ましい。
【００４３】
本発明のある具体例において、前記水硬化性樹脂の遮断膜はボンディング処理により形成されることができ、前記ボンディング処理は、前記中間層素材（３）と前記伸縮性を有する不織布とを接着させることができ、前記水硬化性樹脂の流出及び水の流入を遮断することができ、施術の際に易く破壊されることができるものならば、何のものでも用いることができる。
【００４４】
本発明のある具体例において、前記水硬化性樹脂の遮断膜は、施術の際に易く破れる紙材質または易く伸びる合成樹脂フィルムを含むことができる。
【００４５】
前記紙材質は、前記中間層素材（３）に塗布/含浸された水硬化性樹脂の流出及び水の流入を遮断することができながらも施術の際に易く破れる紙ならばみんな用いることができる。前記紙材質は施術の前まで水硬化性樹脂が漏出されることを防止するために付着されたのであるため、施術の際に破れても製品の効果と効能とは何の関係がない。
【００４６】
同様に、前記合成樹脂フィルムも前記中間層素材（３）に塗布/含浸された水硬化性樹脂の流出及び水の流入を遮断することができながらも施術の際に易く破れるとか伸びるフィルムならば、みんな用いることができる。本発明のある具体例において、前記合成樹脂フィルムは、ポリエチレンフィルム、ポリプロピレンフィルム、ポリエチレンテレフタレートフィルム、熱可塑性ポリウレタンフィルムまたはレーヨンフィルムである。前記合成樹脂フィルムは、施術の際に伸縮性がよくなければならないので、その厚さが２０μｍ以下、好ましくは１０μｍ以下であるのが用いられることができる。例えば、前記合成樹脂フィルムの厚さは１ないし２０μｍまたは５ないし１０μｍである。前記合成樹脂フィルムは紙材質とは異なりに破れなく伸びることができるため、中間層素材の伸縮織物と少なくとも同一または大きい伸縮性を有するべきである。前記合成樹脂フィルムはよく破れない代わりに、よく伸びることができるため、やはり製品の効果と効能とは何の関係がない。レーヨンフィルムは紙とフィルムの中間的な性質を有するとみることができる。これは部分的に破れるとかまたは部分的に伸びるとかするため、製品の効果と効能とは何の関係がない。
【００４７】
スプリントは、施術の際に伸縮性がよくて望む方向によく伸びられ、かつ復元力がよくて身体の形状と同一な形状に硬化されるべきである。本発明では、このような伸縮性と復元力を付与するためにスプリントの製造過程においても新たな方法を開発した。
【００４８】
本発明に係る整形外科用副木は、前記伸縮性を有する不織布を上下で横方向、縦方向またはこれらすべての方向に伸ばした後、その間に中間層素材（３）を通過させてボンディング接合させることにより、製造される。図４（Ａ）は伸縮性を有する不織布を伸ばした状態で、その間に伸長されない状態の中間層素材（３）を互いにボンディング（ｂｏｎｄｉｎｇ）により接合する概略的な断面図であり、図４（Ｂ）はボンディング接合の後に不織布から伸長力を除去して、縮んで折り目が形成された状態の概略的な断面図である。
【００４９】
勿論、伸縮性を有する不織布を横方向、縦方向またはこれらすべての方向に伸ばした後、その間に前記中間層素材（３）を通過させてボンディングで接着させる工程は、自動化された装置で連続的に行う。前記伸縮性を有する不織布を中間層素材にボンディング接合した後に前記伸縮性を有する不織布から伸長力を除去すると、図４（Ｂ）のように、伸縮性を有する不織布と中間層素材が縮んで、折り目が形成される。このように折り目が形成されると、施術時に伸縮性がよくなって望む方向に引っ張るとか伸ばすことができ、再び元状態に回復しようとする復元力もよくなって、折り目が生じなく、身体の形状に沿って硬化されることができるのである。
【００５０】
また、前記整形外科用副木は、前記中間層素材（３）を横方向、縦方向またはこれらすべての方向に伸ばした後、その上下部に前記伸縮性を有する不織布をボンディング接合させることによって製造されることができ、前記中間層素材（３）及び前記伸縮性を有する不織布をみんな横方向、縦方向またはこれらすべての方向に伸ばした後、前記伸びられた伸縮性を有する不織布の間に前記伸びられた中間層素材（３）を通過させてボンディング接合させることにより、製造されることができる。
【００５１】
前記伸縮性を有する不織布と前記中間層素材（３）をボンディング接合させることは、前記伸縮性を有する不織布と中間層素材（３）との間に水硬化性樹脂の遮断膜を形成して施術の前に伸縮織物に塗布されて含浸された水硬化性樹脂が不織布の外側に漏出されることを防止し、水が中間層素材（３）の内部に流入されて前記水硬化性樹脂が硬化されることを防止しようとするのである。
【００５２】
本発明のある具体例において、前記水硬化性樹脂の遮断膜として前記紙材質または合成樹脂フィルムを用いる場合、前記整形外科用副木は、前記中間層素材（３）を伸張させたりまたは伸張させなく、そして前記紙材質または合成樹脂フィルムが内面に接着されて伸張されたりまたは伸長されない前記伸縮性を有する不織布を前記中間層素材（３）の上下部に接着させる段階により製造されることができる。
【００５３】
本発明の他の具体例に係る整形外科用副木は、ダブルラッセル編機を用いて製織された伸縮織物に水硬化性樹脂が塗布された中間層素材（３）、及び該中間層素材の上部及び下部の表面に接着される、施術時に易く破れる紙材質や易く伸びる合成樹脂フィルムよりなる上下部表皮層（１、２）からなることをその特徴とする。
【００５４】
前記紙材質は、前記中間層素材（３）に塗布/含浸された水硬化性樹脂の流出及び水の流入を遮断することができながらも施術時に易く破れる紙ならば、みんな用いることができる。前記紙材質は施術前まで水硬化性樹脂が漏出されることを防止するために付着されたのであるため、施術時に破れても製品の効果と効能とは何の関係がない。
【００５５】
同様に、前記合成樹脂フィルムも前記中間層素材（３）に塗布/含浸された水硬化性樹脂の流出及び水の流入を遮断することができながらも施術時に易く破れるとか伸びるフィルムならば、みんな用いることができる。本発明のある具体例において、前記合成樹脂フィルムは、ポリエチレンフィルム、ポリプロピレンフィルム、ポリエチレンテレフタレートフィルム、熱可塑性ポリウレタンフィルムまたはレーヨンフィルムである。前記合成樹脂フィルムは、施術の際に伸縮性がよくなければならないので、その厚さが２０μｍ以下、好ましくは１０μｍ以下であるのが用いられることができる。例えば、前記合成樹脂フィルムの厚さは１ないし２０μｍまたは５ないし１０μｍである。前記合成樹脂フィルムは紙材質とは異なりに破れなく伸びることができるため、中間層素材の伸縮織物と少なくとも同一または大きい伸縮性を有するべきである。前記合成樹脂フィルムはよく破れない代わりに、よく伸びることができるため、やはり製品の効果と効能とは何の関係がない。レーヨンフィルムは紙とフィルムの中間的な性質を有するとみることができる。これは部分的に破れるとかまたは部分的に伸びるとかするため、製品の効果と効能とは何の関係がない。
【００５６】
本発明の他の具体例に係る整形外科用副木は、中間層素材（３）の伸縮織物の両表面に紙材質や合成樹脂フィルムの上下部表皮層（１、２）をボンディング処理して接着させることにより、製造される。
【００５７】
図５は、紙材質や合成樹脂フィルムからなる上下部表皮層（１、２）を伸長されない状態の伸縮織物の中間層素材（３）の両表面にボンディング処理して接合する状態を図示する概略的な断面図である。
【００５８】
本発明の他の具体例に係る前記整形外科用副木は、前記水硬化性樹脂が塗布された伸縮織物を伸張させたりまたは伸張させなく、そして前記伸縮織物の上下部に前記紙材質または合成樹脂フィルムを接着させる段階により製造されることができる。
【００５９】
本発明の保護範囲は下記に添付される特許請求の範囲により具体化され、本発明の単純な変形や変更はみんな本発明の保護範囲に属するのと解釈されるべきである。
【符号の説明】
【００６０】
１：上部表皮層            
２：下部表皮層
３：中間層素材
【図１】
2012170819.tif 000003
【図２】
2012170819.tif 000004
【図３】
2012170819.tif 000005
【図４】
2012170819.tif 000006
【図５】
2012170819.tif 000007